(57)【要約】  本発明は、自動車の排ガスフロー中のＮＯｘ精製用触媒に関し、この触媒が、アルミニウム、ケイ素あるいはチタン（酸化物）を用いて柱状化された、ベントナイト、スメクタイト、ヘクトライト、およびそれらの混合物からなる群から選択される変性粘土鉱物を含むことを特徴とする。【特許請求の範囲】
【請求項１】
自動車の排ガスフロー中のＮＯｘ浄化用触媒であって、アルミニウム、ケイ素またはチタン（酸化物）で柱状化した、ベントナイト、スメクタイト、ヘクトライト、ならびにそれらの混合物を含む群から選択される変性粘土鉱物を含むことを特徴とする触媒。
【請求項２】
天然のイオン交換したおよび／または合成したゼオライトＡ、ゼオライトＸ、ゼオライトＹ、ヒューランダイト、クリノプチロライト、チャバサイト、エリオナイト、モルデナイト、フェリエライト、ＭＦＩ（ＺＳＭ−５）、ゼオライト−βフォージャサイト、モルデナイトまたはそれらの混合物を含む群から選択されるゼオライトを含むことを特徴とする請求項１に記載の触媒。
【請求項３】
酸化性領域および還元性領域を含むことを特徴とする請求項１または２に記載の触媒。
【請求項４】
前記触媒の粘土鉱物が、Ｂａ、Ｎａ、Ｓｒ、ＣａおよびＭｇ、ならびにそれらの混合物を含む群から選択されることが好ましい塩基性作用カチオンを含むことを特徴とする請求項１乃至３のいずれか１項に記載の触媒。
【請求項５】
Ａｇ、Ｃｅ、Ｆｅ、Ｃｕ、Ｌａ、Ｐｒ、Ｔｈ、Ｉｎ、Ｎｄ、Ｃｒ、Ｍｎ、ＣｏおよびＮｉ、ならびにそれらの混合物を含む群から選択されることが好ましい酸化性作用金属イオンを含むことを特徴とする請求項１乃至４のいずれか１項に記載の触媒。
【請求項６】
前記触媒中の銅および／または鉄の重量百分率含有量が、全触媒の重量ベースで測定して、≧０重量％と≦２５重量％の間、好ましくは≧０．０１重量％と≦２０重量％の間、より好ましくは≧０．０５重量％と≦１５重量％の間、さらに最も好ましくは≧０．１重量％と≦１０重量％の間にあることを特徴とする請求項１乃至５のいずれか１項に記載の触媒。
【請求項７】
さらに金属酸化物を含み、前記金属酸化物の金属が、場合により銅、鉄またはチタンを例外とする、重金属ではないことを特徴とする請求項１乃至６のいずれか１項に記載の触媒。
【請求項８】
さらに酸化アルミニウムを含むことを特徴とする請求項７に記載の触媒。
【請求項９】
触媒１ｇ当たりｍｍｏｌで表した金属酸化物の含有量が、≦１００ｍｍｏｌの金属／ｇ、より好ましくは≦５０ｍｍｏｌの金属／ｇ、さらに≦２０ｍｍｏｌの金属／ｇ、≦１０ｍｍｏｌの金属／ｇ、さらに最も好ましくは≦６ｍｍｏｌの金属／ｇから≧０ｍｍｏｌの金属／ｇ、好ましくは≧１ｍｍｏｌの金属／ｇとなることを特徴とする請求項７または８に記載の触媒。
【請求項１０】
前記微多孔平均細孔径が、≧０ｎｍと≦２ｎｍの間、好ましくは≧０．１ｎｍと≦１．０ｎｍの間、より好ましくは≧０．２ｎｍと≦０．８ｎｍの間、さらに最も好ましくは≧０．２１ｎｍと≦０．６ｎｍの間にあることを特徴とする請求項１乃至９のいずれか１項に記載の触媒。
【請求項１１】
前記メソ細孔平均細孔径が、≧０ｎｍと≦１０ｎｍの間、好ましくは≧１ｎｍと≦９ｎｍの間、より好ましくは≧２ｎｍと≦８ｎｍの間、さらに最も好ましくは≧２．５ｎｍと≦７ｎｍの間にあることを特徴とする請求項１乃至１０のいずれか１項に記載の触媒。
【請求項１２】
触媒製品において、触媒の基礎を形成する粘土鉱物および／またはゼオライトの表面が、≧０ｍ２／ｇと≦１０００ｍ２／ｇの間、好ましくは≧２０ｍ２／ｇと≦８００ｍ２／ｇの間、より好ましくは≧５０ｍ２／ｇと≦６００ｍ２／ｇの間、さらに最も好ましくは≧９０ｍ２／ｇと≦４５０ｍ２／ｇの間にあることを特徴とする請求項１乃至１１のいずれか１項に記載の触媒。
【請求項１３】
触媒製品において、触媒の基礎を形成する粘土鉱物および／またはゼオライトの微細孔容積が、≧０ｃｍ３／ｇと≦０．４ｃｍ３／ｇの間、好ましくは≧０．０２ｃｍ３／ｇと≦０．２５ｃｍ３／ｇの間、より好ましくは≧０．０４ｃｍ３／ｇと≦０．２ｃｍ３／ｇの間、さらに最も好ましくは≧０．０５ｃｍ３／ｇと≦０．１８ｃｍ３／ｇの間にあることを特徴とする請求項１乃至１２のいずれか１項に記載の触媒。
【請求項１４】
触媒製品において、触媒の基礎を形成する粘土鉱物および／またはゼオライトのメソ細孔容積が、≧０ｃｍ３／ｇと≦１．０ｃｍ３／ｇの間、好ましくは≧０．０１ｃｍ３／ｇと≦０．８０ｃｍ３／ｇの間、より好ましくは≧０．０１５ｃｍ３／ｇと≦０．６０ｃｍ３／ｇの間、さらに最も好ましくは≧０．０２０ｃｍ３／ｇと≦０．５１ｃｍ３／ｇの間にあることを特徴とする請求項１乃至１３のいずれか１項に記載の触媒。
【請求項１５】
触媒製品において、触媒の基礎を形成する粘土鉱物および／またはゼオライト型鉱物の２層間の層間間隔が、≧０ｎｍと≦５ｎｍの間、好ましくは≧０．５ｎｍと≦３ｎｍの間、より好ましくは≧１．０ｎｍと≦２．５ｎｍの間、さらに最も好ましくは、≧１．４ｎｍと≦２．１ｎｍの間にあることを特徴とする請求項１乃至１４のいずれか１項に記載の触媒。
【請求項１６】
前記触媒の定常状態における熱負荷が、≧３００℃、好ましくは≧４００℃、より好ましくは≧５００℃、さらに好ましくは≧６００℃、さらに最も好ましくは≧６５０℃および≦７００℃であることを特徴とする請求項１乃至１５のいずれか１項に記載の触媒。
【請求項１７】
請求項１乃至１６のいずれか１項に記載の触媒を含む自動車。
【発明の詳細な説明】
【技術分野】
【０００１】
本発明は、自動車におけるＮＯｘ削減の効率を改善するための触媒に関する。
【背景技術】
【０００２】
ＥＵＩＶガイドラインにおける汚染物質制限値が、将来大幅に低減されることが既に法律で制定されている。
過剰空気で運転される内燃機関の排ガス中のＮＯｘ含有量削減に関して、選択接触還元法（ＳＣＲ法）と呼ばれる方法が知られている。この方法は、選択的に作用する還元剤が、触媒の上流の位置で主に注入を通して排ガスに供給され、この還元剤により、排ガス中に含まれるＮＯｘを、ＳＣＲ触媒中で化学反応によって環境的に中性な成分（Ｎ２、Ｏ２、Ｈ２Ｏ）に転換させることができる。この既知の方法は、現在既に高荷重（トラック）分野のディーゼルエンジンに応用されおり、しばしば尿素水溶液（質量基準で３２．５％、「ＡｄＢｌｕｅ」という名称で知られている）あるいはペレットまたは粉末形態の固体尿素が使用されている。
【０００３】
特に積極的な効果を示す還元剤は、例えば、尿素、尿素−水溶液、固体カルバミン酸アンモニウム、気体アンモニアなど、中間的にそれからアンモニアを放出することのできる還元剤である。前記還元剤は、（バナジウム酸化物を含有する）触媒を用いて、たとえ非化学量論的投入量であっても、窒素酸化物を９５％以上削減することができる。この方法は、アンモニア（ＮＨ３）を還元剤として、窒素酸化物の削減のために発電所において数十年間成功裏に使用されている。
【０００４】
移動用途には、毒性のアンモニアとは異なり、無害で環境的に中性であり、その一方で触媒反応に必要なアンモニアを自動車の機関内で発生することのできる固体または液体の材料がより適している。このような物質の例は尿素であって、尿素から熱分解法によって、または好ましくは加水分解法によって、アンモニアを抽出することができる。触媒および還元剤に関係なく、例えば、エンジンのコールドスタート段階または都市での運行中の頻繁なアイドリング段階などで、排気温度が選択接触還元に十分でない可能性があるという問題が存在する。特に還元剤を、正確に目標を定めて添加（投与）する場合には、制御に関する複雑な問題が生じ、これは常に満足ゆくように解決できるというわけではない。（触媒を通して遊離アンモニアが飛び出てくることにより）アンモニアが漏洩する危険があり、これはアンモニアが毒性であるので絶対に避けなければならない。
【０００５】
したがって、燃料を還元剤として、さらに処理無しで直接使用することは、有望であると思われる。例えばディーゼルエンジンにおいて、追加のディーゼル燃料は、在来型の注入システムを用いてエンジンの排ガスサイクルに直接注入するか、ディーゼル燃料または別の適切な炭化水素を注入する追加の注入バルブを、存在するＳＣＲ触媒の前に設けることができる。オットーサイクル内燃機関エンジンの場合は、排ガス自体が、一般的にＮＯｘ削減のために十分なＨＣ量を含有している。
【０００６】
従来技術において周知の触媒（例えば、ガソリンおよび／またはＣＮＧ運転の集合体のためのスリーウェイ技術）は、特に大きな表面積を有する多孔質のセラミックまたは貴金属の基材を使用し、これに白金またはロジウムなど、触媒的に活性な貴金属をウォッシュコート皮膜内に塗布する。しかしながらこれらの触媒は、生成するのが複雑で、そのためしばしば非常に高価である。さらに触媒からにじみ出てくる重金属によって、環境汚染が長期にわたって起こることが判明している。加えて、現在使用されている自動車用触媒は、硫黄および／または硫酸塩に対してしばしば極度に敏感であり、これによってこれら触媒には触媒毒が構成され、その結果、触媒は少なくとも部分的に失活する。
【０００７】
従来技術において周知の触媒技術のさらなる問題は、触媒の最適効果のためには、排ガスにおけるＮＯｘのある限界値を超えなければならないが、これがエンジンの全ての運転状態には当てはまらないことである。これら全ての影響の組合せを考慮した場合、ある状況下では、ＮＯｘの削減がどうしても不適切になる。
【０００８】
上述の問題を克服するために、最近ゼオライトベースで構成された触媒が提案されている。かかる触媒は、例えば、Ｃ．Ｙ．Ｃｈｕｎｇ他、Ｃａｔａｌｙｓｉｓ  Ｔｏｄａｙ、１９９９年、５２１〜２９頁に記載されており、銅を添加した合成あるいは天然ゼオライトを含み、Ｃ３Ｈ６などの炭化水素（ＨＣ）を用いて、一酸化窒素すなわちＮＯの削減に触媒作用をおよぼすことができる。しかしながら、実機の自動車運転における長期の研究において、これら触媒は安定ではなく、経年プロセスの影響を受けて、触媒活性が非常に低下することが判明し、それ故これを自動車に使用する関心がほとんど失われている。
【発明の開示】
【発明が解決しようとする課題】
【０００９】
本発明の目的は、迅速に生成できそれ故安価で、可能であれば、ＰＧＭ（白金族金属）または（カリウムまたはバナジウムなどの）高温領域で揮発性の金属の使用を避け、信頼性があり、非常に効果的で、迅速なＮＯｘ削減が実現できる、自動車に利用可能なシンプルな触媒を提供することである。
【課題を解決するための手段】
【００１０】
この目的は、請求項１の特性を有する触媒によって達成することができる。本発明によるこの触媒の好ましいさらなる発展が、従属請求項２から１７項に規定される。
【発明を実施するための最良の形態】
【００１１】
本発明による触媒は、アルミニウム、ケイ素またはチタン（酸化物）で柱状化した、ベントナイト、スメクタイト、ヘクトライト、ならびにそれらの混合物を含む群から選択される変性粘土鉱物を含んでいることを特徴とする。本発明において、「含む」とは、特に触媒が≧３０％（重量％）の、好ましくは≧６０％（重量％）の、最も好ましくは、≧８０％（重量％）の、前記特定の変性粘土鉱物から構成されることを意味する。触媒が、ゼオライトと粘土鉱物を含む場合、これらはとりわけ混晶または同様に機械的混合物の形態で、同じ相に含むことができる。
【００１２】
触媒が、ゼオライトと粘土鉱物とを含む場合、ゼオライトの含有率は、好ましくは≧１０％（重量％）、より好ましくは≧２０％（重量％）、より好ましくは≧３０％（重量％）以上、さらに最も好ましくは≧４０％（重量％）以上であり、同様に粘土鉱物の含有量は、好ましくは≧１０％（重量％）、より好ましくは≧２０％（重量％）、より好ましくは≧３０％（重量％）、さらに最も好ましくは≧４０％（重量％）である。
【００１３】
このためには、自動車中で利用可能な（直接のまたは最初に「改質」された）炭化水素、および／またはＣＯ、および／またはＨ２が、実際の還元剤として利用される。
ＮＯｘに対する粘土鉱物触媒としてのベントナイトは、従来技術において原理的には知られており、例えば、米国特許第６，５２１，５５９号では、発電所で使用されている。しかしながら、先ず第１に、発電所における条件は、自動車における条件と全く異なっており、第２に、炭化水素ではなくてＮＨ３がもっぱら還元剤として使用されている。加えて、前記触媒の生成は、合成され柱状化された鉱物のラポナイトをベースとしているため、純粋に費用上の問題により、工業規模で入手できない。
【００１４】
本発明による触媒の好ましい実施形態は、触媒が、同一の鉱物上にもまたは異なる鉱物（粘土鉱物、ゼオライト）上のいずれにも、要望どおり形成できる酸化性および還元性領域を含有していることを特徴とする。特に有効なＮＯの還元は、初めにＮＯの一部がＮＯ２に酸化され、さらに他のＮＯの部分が炭化水素を用いてＮＨ３へと還元された時に常に起こる。次に、触媒上に吸着された幾つかの物質の再結合によって、Ｎ２および水が生成される。
【００１５】
したがって、触媒内に酸化性効果を有する領域と、炭化水素と一緒になって還元性効果を有する領域が存在する場合、ＮＯｘ削減の効率は、実証された方法により大幅に増加させることができる。
【００１６】
粘土鉱物は、特にフィロシリケートを意味するが、さらにシートシリケート［例えば、パリゴルスカイト（アタパルガイト）およびセピオライト（メシャム）］のことも意味することを理解しなければならない。本発明による触媒の好ましい実施形態は、粘土鉱物が、カオリナイト、イレライト、カネマイト、マガダイト、スメクタイト、モンモリロライト、ベントナイト、ヘクトライト、パリゴルスカイトおよびセピオライト、ならびにそれらの混合物を含む群から選択されることを特徴とする。ベントナイト、セピオライト、ヘクトライトおよびさらにモンモリロライトが特に好ましい。
【００１７】
本発明による触媒の好ましい実施形態は、触媒の粘土鉱物が、特にＢａ、Ｎａ、Ｓｒ、ＣａおよびＭｇ、ならびにそれらの混合物を含む群から選択されることが好ましい、塩基性作用カチオンを含むことを特徴とする。特に知られているのはＢａ２＋イオンで、適切な粘土鉱物と共に炭化水素を結びつけて、アルデヒドのような、より反応性の物質に転換し、この結果ＮＯｘ削減が可能となる。
【００１８】
本発明による触媒の好ましい実施形態は、触媒が、Ａｇ、Ｃｅ、Ｆｅ、Ｃｕ、Ｌａ、Ｐｒ、Ｔｈ、Ｎｄ、Ｉｎ、Ｃｒ、Ｍｎ、ＣｏおよびＮｉ、ならびにそれらの混合物を含む群から選択されることが好ましい酸化性作用金属イオンを含みかつ／または保持することを特徴とする。したがって、ＮＯのＮＯ２への酸化は、上で概説した機構に従って実現することができる。
【００１９】
本発明による触媒の好ましい実施形態は、触媒が変性ベントナイトベースで構成されることを特徴とする。さらに、特に好ましい触媒は、アルミニウム、ケイ素またはチタン（酸化物）で柱状化された、ベントナイト、スメクタイト、ヘクトライトおよびそれらの混合物を含む群から選択される変性粘土鉱物を含むことを特徴とする。
【００２０】
本発明の構成において、特に好ましい触媒のさらなる実施形態は、例えばゼオライトを含む少なくとも１つの酸化性領域と、粘土鉱物によって形成することのできる還元性領域とを含む。ゼオライトの既知の形態選択性を考慮すると、これらは特にＮＯの酸化にだけ適しているが、しかし一方、その寸法のため、炭化水素は、ゼオライトの反応センターにかなり遅れて達するので、それ故実際には酸化されない。しかしながら、粘土鉱物は、その実質上の二次元細孔システムのため、適切な炭化水素の吸着に特に適している。
【００２１】
本発明による触媒の好ましい実施形態は、触媒が、天然のイオン交換したおよび／または合成したゼオライトＡ、ゼオライトＸ、ゼオライトＹ、ヒューランダイト、クリノプチロライト、チャバサイト、エリオナイト、モルデナイト、フェリエライト、ＭＦＩ（ＺＳＭ−５）、ゼオライト−βフォージャサイト、モルデナイト、またはそれらの混合物を含む群から選択されるゼオライトを含むことを特徴とする。
【００２２】
さらに、本発明の構成において使用可能なゼオライトは、ゼオライトＡ、ゼオライトＸ、Ｙおよび／またはヒューランダイトを含む群から選択することができる。さらに、クリノプチロライト、チャバサイト、エリオナイト、モルデナイト、フェリエライト、ＭＦＩ（ＺＳＭ−５）および同様にゼオライト−βの使用が好ましい。後者のゼオライト構造は、より低いＡｌ含有量を特徴とし、イオン交換能力は低下するが、温度安定度が高い（連続運転で５５０℃まで安定）という利点を有する。
【００２３】
フォージャサイト、ヒューランダイトおよびモルデナイトは、特に適したゼオライトであると特定される。ゼオライトＸおよびＹと共に、鉱物フォージャサイトは、ゼオライト構造グループ４内のフォージャサイト型に属し、これらは二重六員環サブユニットＤ６Ｒによって特徴付けられる（Ｄｏｎａｌｄ  Ｗ．Ｂｒｅｃｋ：“Ｚｅｏｌｉｔｅ  Ｍｏｌｅｃｕｌａｒ  Ｓｉｅｖｅｓ”、Ｊｏｈｎ  Ｗｉｌｅｙ＆Ｓｏｎｓ、Ｎｅｗ  Ｙｏｒｋ、Ｌｏｎｄｏｎ、Ｓｙｄｎｅｙ、Ｔｏｒｏｎｔｏ、１９７４年、９２頁を参照のこと）。特定のフォージャサイト型に加えて、天然の鉱物チャバサイトおよびグメリナイト、ならびにさらに合成によって得られるゼオライトも、ゼオライト構造グループ４に属する。
【００２４】
特に、ヒューランダイトは、一般式（Ｎａ，Ｋ）Ｃａ４［Ａ１９Ｓｉ２７Ｏ７２］・２４Ｈ２ＯまたはＣａ４［Ａｌ８Ｓｉ２８Ｏ７２］・２４Ｈ２Ｏを有する。ＳｉＯ２をより多く含むクリノプチロライトと共に、これらは結晶種２／ｍ−Ｃ２ｈ中の単斜晶系であり、葉状から平面結晶までを形成し、しばしば単独のまたは準平行の凝集体に、同じく貝殻状または割れた面が真珠様の光沢の完全な割れ目を有する貝殻状、うろこ状またはスパー状の凝集体に成長する（Ｇｏｔｔａｒｄｉ−Ｇａｌｌｉ、Ｎａｔｕｒａｌ  Ｚｅｏｌｉｔｅｓ、２５６〜２８４頁も参照のこと）。
【００２５】
モルデナイトは、一般構造Ｎａ３ＫＣａ２［Ａｌ８Ｓｉ４０Ｏ９６］・２８Ｈ２Ｏを有する。結晶構造の構造ユニットは、４面体の五員環で、重なった鎖を形成する。五員環の２つの４面体のジョイントコーナーを通して、四員環も形成され、四または五員環が一緒になって十二員環を取り囲んでいる。説明図を参照のこと。モルデナイトは、小さなプリズム状の、針状様または繊維状の白色から無色結晶を形成し、しばしば綿状の凝集体および頑丈なガラス状塊を形成する（Ｇｏｔｔａｒｄｉ−Ｇａｌｌｉ、Ｎａｔｕｒａｌ  Ｚｅｏｌｉｔｅｓ、２２３〜２３３頁、Ｂｅｒｌｉｎ−Ｈｅｉｄｅｌｂｅｒｇ：Ｓｐｒｉｎｇｅｒ、１９８５年も参照のこと）。
【００２６】
フォージャサイト型のゼオライトは、β−ケージから構築され、Ｄ６Ｒサブユニットを経由して４面体的に連結しており、このβ−ケージは、ダイヤモンド中の炭素原子と類似の方法で配列されている。本発明による適切なフォージャサイト型のゼオライトの三次元ネットワークは、２．２および７．４Åの細孔を有し、さらに直径約１３Åの８個のキャビティ（スーパーケージ）を含有し、式Ｎａ８６［（Ａ１Ｏ２）８６（ＳｉＯ２）１０６］ｎＨ２Ｏによって表すことができる（ｎは２６４であることが好ましい）。（全てのデーターは、Ｄｏｎａｌｄ  Ｗ．Ｂｒｅｃｋ：“Ｚｅｏｌｉｔｅ  Ｍｏｌｅｃｕｌａｒ  Ｓｉｅｖｅｓ”、Ｊｏｈｎ  Ｗｉｌｅｙ＆Ｓｏｎｓ、Ｎｅｗ  Ｙｏｒｋ、Ｌｏｎｄｏｎ、Ｓｙｄｎｅｙ、Ｔｏｒｏｎｔｏ、１９７４年、１４５、１７６、１７７頁から引用した。）
【００２７】
その他のゼオライト構造物に加えて、フォージャサイト型のゼオライトの混合物、混晶および／または共結晶も（さらに機械的混合物の形態も）本発明に適している。これらは、必ずしも（Ｂｒｅｃｋ分類による）ゼオライト構造４に属している必要はなく、少なくとも７０重量％のフォージャサイト型ゼオライト、モルデナイトおよび／またはヒューランダイトを含んでいることが好ましい。
【００２８】
本発明の構成において使用されるゼオライトは、２．８〜８．０Åの細孔径を有していることが好ましい。一般的に、前記細孔径は、ある場合には、ゼオライトのＡｌ含有量およびチャージ均等化のための共カチオン（アルカリ金属、アルカリ土類金属、亜群元素）の種類および量で著しく変わる。
【００２９】
本発明による触媒の好ましい実施形態は、触媒中の銅および／または鉄の百分率含有量が、全触媒の重量ベースで測定して、≧０重量％と≦２５重量％の間、好ましくは≧０．０１重量％と≦２０重量％の間、より好ましくは≧０．０５重量％と≦１５重量％の間、さらに最も好ましくは≧０．１重量％と≦１０重量％の間にあることを特徴とする。鉄および銅は、それらの触媒活性によって、さらなる効率向上効果を有する。これらに加えて適した金属は、とりわけ、銀、セリウム、マンガン、インジウムおよび／または白金で、後者よりも前者が好ましい。
【００３０】
銅、鉄、さらに場合によりチタンを例外として、触媒は重金属を含まない。本発明において、重金属を含まないとは、触媒が、≦１重量％未満の、好ましくは≦０．８重量％未満の、より好ましくは≦０．６重量％未満の、より好ましくは≦０．４重量％未満の、さらに最も好ましくは≦０．１重量％未満の重金属を含むことを意味する。本発明の意味するところでは、重金属は、特に白金族元素であると理解される。
【００３１】
本発明による触媒の好ましい実施形態は、触媒がさらに金属酸化物を保持し、この金属酸化物の金属が、場合により銅、鉄、インジウム、モリブデンあるいはチタンを例外とする重金属ではないことを特徴とする。
【００３２】
この触媒が、酸化アルミニウムも含んでいることが特に好ましい。柱状化プロセスの結果、この触媒は大きな表面増大効果を有し、ここにおいて鉱物の層間間隔が、ナノ酸化物の形成を通じて恒久的に広げられ、換言すれば触媒内部に恒久的な細孔システムの生成が可能となる。この点については、Ｎ．Ｄ．Ｈｕｄｓｏｎ  他、Ｍｉｃｒｏｐｏｒｏｕｓ  ａｎｄ  Ｍｅｓｏｐｏｒｏｕｓ  Ｍａｔｅｒｉａｌｓ、１９９９年、４４７〜４５９頁を参照されたい。さらなる好ましい酸化物は、酸化チタンまたは酸化ケイ素であり、これらはさらに表面を増加させ、「柱状化された粘土」を構築するのに使用することができる。
【００３３】
本発明による触媒の好ましい実施形態は、触媒１ｇ当たりｍｍｏｌで表した金属酸化物含有量が、≦１００ｍｍｏｌの金属／ｇ、より好ましくは≦５０ｍｍｏｌの金属／ｇ、さらに≦２０ｍｍｏｌの金属／ｇ、≦１０ｍｍｏｌの金属／ｇ、さらに最も好ましくは≦６ｍｍｏｌの金属／ｇから≧０ｍｍｏｌの金属／ｇ、好ましくは≧１ｍｍｏｌの金属／ｇであることを特徴とする。
【００３４】
触媒の好ましい実施形態では、銅を付加的な触媒的に活性な成分として使用することができる。銅は、ＮＯｘ削減の複雑な触媒工程において、おそらく重要な役割を果たす。この役割は、鉄、マンガン、インジウム、モリブデンについても明らかに想定され、チタンについてもある程度想定され、それ故これらも本発明の構成において、同様に好ましい。促進剤として、これら共カチオンは銅の効率をさらに改善すると想定される。
【００３５】
上述のように、（Ｃｕ／ＺＳＭ−５など）銅を含有するゼオライトは、脱ＮＯｘプロセスにおける活性触媒として基本的に既に知られている。しかしながら、実際の排ガス条件（温度８００℃まで、水、硫黄成分を２０容積％まで含む）において十分に安定した形態を形成することには成功していない。重要な共カチオン安定化機能は、場合により粘土鉱物に帰属する。これに特に適しているのは、（ＰＩＬＣと呼ばれる、イオン交換し柱状化した粘土の）変性粘土鉱物、あるいはクリノプチロライトおよび／またはモルデナイトなどの天然ゼオライトである。
【００３６】
触媒中の（元素）銅の重量百分率含有量は、全触媒の重量ベースで測定して、好ましくは≧０．０１％と≦２５％の間、好ましくは≧０．１％と≦２０％の間、より好ましくは≧１％と≦１５％の間、さらに最も好ましくは≧２％と≦１０％の間にある。これらのデーターは、共カチオンとして作用する活性金属、すなわち鉄にも適用され、両金属の混合物が積極的に試験された。活性度の改善は、Ｔｉおよび／またはＡｇ、Ｃｅの添加および／またはＬａの添加および／またはＣａ、Ｃｏ、Ｎｉ、Ｉｎ、ＣｒおよびＭｎの微量添加を通して実現することができ、それ故これらは同じく好ましい添加である。粘土鉱物の場合は、Ａｌ、Ｓｉを用いて、および／またはＴｉおよび／またはＣｕ、Ｆｅを用いて柱状化したイオン交換したサンプルが特に有効であり、上記のようなことから好ましい。
【００３７】
本発明による触媒の好ましい実施形態は、微多孔平均細孔径が、≧０ｎｍと≦２ｎｍの間、好ましくは≧０．１ｎｍと≦１．０ｎｍの間、より好ましくは≧０．２ｎｍと≦０．８ｎｍの間、さらに最も好ましくは≧０．２１ｎｍと≦０．６ｎｍの間にあることを特徴とする。
【００３８】
本発明による触媒の好ましい実施形態は、メソ細孔平均細孔径が、≧０ｎｍと≦１０ｎｍの間、好ましくは≧１ｎｍと≦９ｎｍの間、より好ましくは≧２ｎｍと≦８ｎｍの間、さらに最も好ましくは≧２．５ｎｍと≦７ｎｍの間にあることを特徴とする。
【００３９】
本発明による触媒の好ましい実施形態は、触媒製品において、触媒の基礎を形成する粘土鉱物および／またはゼオライトの表面が、（ＢＥＴ法または多点式法で測定して）≧０ｍ２／ｇと≦１０００ｍ２／ｇの間、好ましくは≧２０ｍ２／ｇと≦８００ｍ２／ｇの間、より好ましくは≧５０ｍ２／ｇと≦６００ｍ２／ｇの間、さらに最も好ましくは≧９０ｍ２／ｇと≦４５０ｍ２／ｇの間にあることを特徴とする。
【００４０】
本発明による触媒の好ましい実施形態は、触媒製品において、触媒の基礎を形成する粘土鉱物および／またはゼオライトの微細孔容積が、≧０ｃｍ３／ｇと≦０．４ｃｍ３／ｇの間、好ましくは≧０．０２ｃｍ３／ｇと≦０．２５ｃｍ３／ｇの間、より好ましくは≧０．０４ｃｍ３／ｇと≦０．２ｃｍ３／ｇの間、さらに最も好ましくは≧０．０５ｃｍ３／ｇと≦０．１８ｃｍ３／ｇの間にあることを特徴とする。
【００４１】
本発明による触媒の好ましい実施形態は、触媒製品において、触媒の基礎を形成する粘土鉱物および／またはゼオライトのメソ孔容積が、≧０ｃｍ３／ｇと≦１．０ｃｍ３／ｇの間、好ましくは≧０．０１ｃｍ３／ｇと≦０．８０ｃｍ３／ｇの間、より好ましくは≧０．０１５ｃｍ３／ｇと≦０．６０ｃｍ３／ｇの間、さらに最も好ましくは≧０．０２０ｃｍ３／ｇと≦０．５１ｃｍ３／ｇの間にあることを特徴とする。
【００４２】
本発明による触媒の好ましい実施形態は、触媒製品において、触媒の基礎を形成する粘土鉱物および／またはゼオライトの２層間の層間間隔が、≧０ｎｍと≦５ｎｍの間、好ましくは≧０．５ｎｍと≦３ｎｍの間、より好ましくは≧１．０ｎｍと≦２．５ｎｍの間、さらに最も好ましくは、≧１．４ｎｍと≦２．１ｎｍの間にあることを特徴とする。
【００４３】
本発明による触媒の好ましい実施形態は、触媒の定常状態における熱負荷が、≧３００℃、好ましくは≧４００℃、より好ましくは≧５００℃、さらに好ましくは≧６００℃、さらに最も好ましくは≧６５０℃および≦７００℃であることを特徴とする。
【００４４】
モノリス形成に必要とされる結合剤は、既に説明した材料をベースとして同様に生成することができ、ここでは活性元素のドーピングは省略する。したがって、触媒および／または吸着剤としての粘土鉱物／ゼオライト複合材を含む全押出物もまたあり得る。金属フォイルを基材として使用することを所望する場合には、活性材料をウォッシュコート（被覆）技術を使用して塗布することもできる。改善の可能性および／または生成方法は、これで論じ尽くされたわけではない。被覆のためのプラズマ−支援プロセスまたはＣＶＤ（化学的気相蒸着法）、含浸法、湿式沈殿および触媒の調製にしばしば使用されるさらなる方法が、成功裏に適用される。
【００４５】
本目的のために、一方では、本発明によれば、天然の鉱物（ゼオライトおよび粘土鉱物）を直接使用することが可能であり、他方では、特定の構造を有する合成によって生成されたアルミノケイ酸塩を使用することもできる。これらの生成は、合成温度が低く（＜１００℃、オートクレーブ技術を使用しない）、合成時間が短いことの結果として、さらに高価な有機テンプレート分子（主として、ＴＰＡＢｒ／ＴＰＡＯＨなどのアルキルアンモニウム塩）の使用を節約するかあるいは使用しないで済ませることにより、一般的に最も廉価とすることができる。離層剥離、柱状化/イオン交換のための合成および／または精製方法が、非常に時間がかかり費用がかさむので、天然鉱物の利点は、特に粘土鉱物の場合十分に理解される。
【００４６】
上記で説明した様に、本発明による方法および触媒は、全ての自動車および自動車型のものに使用することができる。この場合、例えば、これらが自動車であろうと貨物自動車であろうと、オットーサイクルであろうとディーゼルまたはＣＮＧエンジンであろうとも、それらは重要なことではない。ＨＣＣＩ（予混合圧縮着火）やＣＡＩ（制御式自動点火）などの最新式燃焼方法を備えたエンジンも、この方法から利益を得ることができる。
【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
自動車の排ガスフロー中のＮＯｘ浄化用触媒であって、アルミニウム、ケイ素またはチタン（酸化物）で柱状化した、ベントナイト、スメクタイト、ヘクトライト、ならびにそれらの混合物を含む群から選択される変性粘土鉱物、および天然のイオン交換したおよび／または合成したゼオライトＡ、ゼオライトＸ、ゼオライトＹ、ヒューランダイト、クリノプチロライト、チャバサイト、エリオナイト、モルデナイト、フェリエライト、ＭＦＩ（ＺＳＭ−５）、ゼオライト−βフォージャサイト、モルデナイトまたはそれらの混合物を含む群から選択されるゼオライトを含むことを特徴とする触媒。
【請求項２】
酸化性領域および還元性領域を含むことを特徴とする請求項１に記載の触媒。
【請求項３】
前記触媒の粘土鉱物が、Ｂａ、Ｎａ、Ｓｒ、ＣａおよびＭｇならびにそれらの混合物を含む群から選択されることが好ましい塩基性作用カチオンを含むことを特徴とする請求項１または２に記載の触媒。
【請求項４】
Ａｇ、Ｃｅ、Ｆｅ、Ｃｕ、Ｌａ、Ｐｒ、Ｔｈ、Ｉｎ、Ｎｄ、Ｃｒ、Ｍｎ、Ｃｏ、およびＮｉならびにそれらの混合物を含む群から選択されることが好ましい酸化性作用金属イオンを含むことを特徴とする請求項１乃至３のいずれか１項に記載の触媒。
【請求項５】
前記触媒中の銅および／またはたは鉄の重量百分率含有量が、全触媒の重量ベースで測定して、≧０重量％と≦２５重量％の間、好ましくは≧０．０１重量％と≦２０重量％の間、より好ましくは≧０．０５重量％と≦１５重量％の間、さらに最も好ましくは≧０．１重量％と≦１０重量％の間にあることを特徴とする請求項１乃至４のいずれか１項に記載の触媒。
【請求項６】
さらに金属酸化物を含み、前記金属酸化物の金属が、場合により銅、鉄またはチタンを例外とする、重金属ではないことを特徴とする請求項１乃至５のいずれか１項に記載の触媒。
【請求項７】
さらに酸化アルミニウムを含むことを特徴とする請求項６に記載の触媒。
【請求項８】
触媒１ｇ当たりｍｍｏｌで表した金属酸化物の含有量が、≦１００ｍｍｏｌの金属／ｇ、より好ましくは≦５０ｍｍｏｌの金属／ｇ、さらに≦２０ｍｍｏｌの金属／ｇ、≦１０ｍｍｏｌの金属／ｇ、さらに最も好ましくは≦６ｍｍｏｌの金属／ｇから≧０ｍｍｏｌの金属／ｇ、好ましくは≧１ｍｍｏｌの金属／ｇとなることを特徴とする請求項６または７に記載の触媒。
【請求項９】
前記微多孔平均細孔径が、≧０ｎｍと≦２ｎｍの間、好ましくは≧０．１ｎｍと≦１．０ｎｍの間、より好ましくは≧０．２ｎｍと≦０．８ｎｍの間、さらに最も好ましくは≧０．２１ｎｍと≦０．６ｎｍの間にあることを特徴とする請求項１乃至８のいずれか１項に記載の触媒。
【請求項１０】
前記メソ細孔平均細孔径が、≧０ｎｍと≦１０ｎｍの間、好ましくは≧１ｎｍと≦９ｎｍの間、より好ましくは≧２ｎｍと≦８ｎｍの間、さらに最も好ましくは≧２．５ｎｍと≦７ｎｍの間にあることを特徴とする請求項１乃至９のいずれか１項に記載の触媒。
【請求項１１】
触媒製品において、触媒の基礎を形成する粘土鉱物および／またはゼオライトの表面が、≧０ｍ２／ｇと≦１０００ｍ２／ｇの間、好ましくは≧２０ｍ２／ｇと≦８００ｍ２／ｇの間、より好ましくは≧５０ｍ２／ｇと≦６００ｍ２／ｇの間、さらに最も好ましくは≧９０ｍ２／ｇと≦４５０ｍ２／ｇの間にあることを特徴とする請求項１乃至１０のいずれか１項に記載の触媒。
【請求項１２】
触媒製品において、触媒の基礎を形成する粘土鉱物および／またはゼオライトの微細孔容積が、≧０ｃｍ３／ｇと≦０．４ｃｍ３／ｇの間、好ましくは≧０．０２ｃｍ３／ｇと≦０．２５ｃｍ３／ｇの間、より好ましくは≧０．０４ｃｍ３／ｇと≦０．２ｃｍ３／ｇの間、さらに最も好ましくは≧０．０５ｃｍ３／ｇと≦０．１８ｃｍ３／ｇの間にあることを特徴とする請求項１乃至１１のいずれか１項に記載の触媒。
【請求項１３】
触媒製品において、触媒の基礎を形成する粘土鉱物および／またはゼオライトのメソ細孔容積が、≧０ｃｍ３／ｇと≦１．０ｃｍ３／ｇの間、好ましくは≧０．０１ｃｍ３／ｇと≦０．８０ｃｍ３／ｇの間、より好ましくは≧０．０１５ｃｍ３／ｇと≦０．６０ｃｍ３／ｇの間、さらに最も好ましくは≧０．０２０ｃｍ３／ｇと≦０．５１ｃｍ３／ｇの間にあることを特徴とする請求項１乃至１２のいずれか１項に記載の触媒。
【請求項１４】
触媒製品において、触媒の基礎を形成する粘土鉱物および／またはゼオライト型鉱物の２層間の層間間隔が、≧０ｎｍと≦５ｎｍの間、好ましくは≧０．５ｎｍと≦３ｎｍの間、より好ましくは≧１．０ｎｍと≦２．５ｎｍの間、さらに最も好ましくは、≧１．４ｎｍと≦２．１ｎｍの間にあることを特徴とする請求項１乃至１３のいずれか１項に記載の触媒。
【請求項１５】
前記触媒の定常状態における熱負荷が、≧３００℃、好ましくは≧４００℃、より好ましくは≧５００℃、さらに好ましくは≧６００℃、さらに最も好ましくは≧６５０℃および≦７００℃であることを特徴とする請求項１乃至１４のいずれか１項に記載の触媒。
【請求項１６】
請求項１乃至１５のいずれか１項に記載の触媒を含む自動車。
【国際調査報告】
2007529300.tif 000002
2007529300.tif 000003
2007529300.tif 000004
2007529300.tif 000005
2007529300.tif 000006
2007529300.tif 000007